1200°C超の温度で酸化雰囲気内に存在する、白金製又は白金合金製の部材において、前記部材には、連続細孔を有する可撓性テープが巻付けられており、ここで前記テープが、ガラス形成剤、又は酸化物系セラミック及びガラス形成剤を備えるものであることを特徴とする、前記部材。前記テープが、融点の高い酸化物材料製である、請求項1に記載の部材。前記テープが、Al2O3製である、請求項1に記載の部材。前記テープが、貴金属ネット製、又は貴金属不織布製である、請求項1に記載の部材。前記ネット又は不織布が、白金製、又は白金-ロジウム製である、請求項4に記載の部材。前記ガラス形成剤が、二酸化ケイ素SiO2、三酸化二ホウ素B2O3、五酸化ニリンP2O5、二酸化ゲルマニウムGeO2、及び五酸化二アンチモンSb2O5から成る群に属する、請求項1に記載の部材。前記酸化物系セラミックが、Al2O3、ZrO2、ケイ酸ジルコニウム、SiO2ZrO2、SiO2、HfO2、CaO、MgO、希土類金属酸化物から成る群に属する、請求項1に記載の部材。白金又は白金合金の表面から蒸発若しくは昇華する貴金属酸化物を捕捉するための方法であって、以下の工程A~C:A:白金製又は白金合金製の部材を用意する工程、B:前記部材の外部表面に、連続細孔を有する可撓性テープを巻付ける工程、ここで前記テープは、ガラス形成剤を、又は酸化物系セラミックとガラス形成剤を備えるものであり、C:1200°C超の稼働温度で使用する工程を有する、前記方法。1200°C超の温度で酸化雰囲気において用いられる白金及び白金合金からの蒸発速度を低下させるための方法であって、以下の工程A~C:A:白金製又は白金合金製の部材を用意する工程、B:前記部材の外部表面に、連続細孔を有する可撓性テープを巻付ける工程、当該テープは、ガラス形成剤、又は酸化物系セラミックとガラス形成剤を備えるものであり、C:1200°C超の稼働温度で使用する工程を有する、前記方法。前記テープが、融点の高い酸化物材料製である、請求項8又は9に記載の方法。前記融点の高い酸化物材料が、Al2O3、ムライト、酸化ハフニウム、酸化ランタン、ZrO2、ケイ酸ジルコニウム、ZrO2SiO2、SiO2、希土類酸化物、及び上記酸化物の混合物から成る群に由来する、請求項10に記載の方法。前記テープが、Al2O3製である、請求項8又は9に記載の方法。前記テープが、貴金属ネット製、又は貴金属不織布製である、請求項8又は9に記載の方法。前記ネット又は不織布が、白金製、又は白金-ロジウム製である、請求項13に記載の方法。前記ガラス形成剤が、二酸化ケイ素SiO2、酸化ホウ素B2O3、五酸化リンP2O5、二酸化ゲルマニウムGeO2、及び五酸化二アンチモンSb2O5から成る群に属する、請求項8又は9に記載の方法。